(57)【要約】  本発明によれば、芳香族ポリエステルとカプロラクトンを含有するブロックコポリマーを、極限粘度が少なくとも２０％が増加すると共にカプロラクトン含有量が１．２絶対％未満まで減少しかつエステル交換率が３．５絶対％未満まで増加するように固相重合させて得られる少なくとも０．８２の極限粘度を有する固相重合ブロックコポリマーを含有する組成物が開示される。特に好ましい連鎖延長反応は１７５℃よりも低い温度（より好ましくは１６５℃よりも低温）でおこなわれる。本発明の別の観点においては、該固相ブロックコポリマーを含む繊維を製造するための方法とヤーンが提供される。【特許請求の範囲】
【請求項１】
下記の固相重合ブロックコポリマーを含有する組成物：
芳香族ポリエステルとカプロラクトンを含有するブロックコポリマーを、（i）極限粘度が少なくとも２０％増加し、（ii）カプロラクトンの含有量が１．２絶対％未満まで減少し、（iii）エステル交換率が３．５絶対％未満まで増加するのに十分な温度で固相重合させて得られる少なくとも０．８２の極限粘度を有する固相重合ブロックコポリマー。
【請求項２】
芳香族ポリエステルが、ポリ（アルキレンテレフタレート）、ポリ（アルキレンナフタレート）およびポリ（シクロアルキレンナフタレート）から成る群から選択される化合物を含有する請求項１記載の組成物。
【請求項３】
コポリマーが１７５℃を越えない温度で固相重合されたコポリマーである請求項１記載の組成物。
【請求項４】
コポリマーが１６５℃を越えない温度で固相重合されたコポリマーである請求項１記載の組成物。
【請求項５】
芳香族ポリエステルがポリ（エチレンテレフタレート）を含有する請求項４記載の組成物。
【請求項６】
カプロラクトンの含有量の減少が０．１絶対％を越えない請求項５記載の組成物。
【請求項７】
エステル交換率の増加が０．２絶対％を越えない請求項６記載の組成物。
【請求項８】
極限粘度の増加が少なくとも３５％であり、芳香族ポリエステルがポリ（エチレンテレフタレート）を含有する請求項３記載の組成物。
【請求項９】
エステル交換率の増加が０．６絶対％を越えない請求項８記載の組成物。
【請求項１０】
カプロラクトンの含有量が３０ｍｏｌ％を越えない請求項１記載の組成物。
【請求項１１】
カプロラクトンの含有量が１５ｍｏｌ％を越えない請求項１記載の組成物。
【請求項１２】
請求項１記載の組成物を含有するチップ。
【請求項１３】
請求項１記載の組成物を含有するフィルム。
【請求項１４】
請求項１記載の組成物から製造される繊維を含有するヤーン。
【請求項１５】
請求項６記載の組成物から製造される繊維を含有するヤーン。
【請求項１６】
請求項７記載の組成物から製造される繊維を含有するヤーン。
【請求項１７】
請求項８記載の組成物から製造される繊維を含有するヤーン。
【請求項１８】
請求項１記載の組成物を含有するウェッビング。
【請求項１９】
請求項１８記載のウェッビングを含有するシートベルト。
【請求項２０】
下記の工程（１）〜（３）を含む繊維の製造方法：
（１）芳香族ポリエステルおよびカプロラクトンを含有するブロックコポリマーを供給し、
（２）該ブロックコポリマーを、（i）極限粘度を少なくとも２０％増加させ、（ii）カプロラクトンの含有量を１．２絶対％未満まで減少させ、また、（iii）エステル交換率を３．５絶対％未満まで増加させるのに十分な温度において固相重合させることによって０．８２未満の極限粘度を有する固相コポリマーを調製し、次いで、
（３）該固相重合コポリマーを紡糸する。
【請求項２１】
芳香族ポリエステルが、ポリ（アルキレンテレフタレート）、ポリ（アルキレンナフタレート）およびポリ（シクロアルキレンナフタレート）から成る群から選択される化合物を含有する請求項２０記載の方法。
【請求項２２】
極限粘度の増加が少なくとも３５％である請求項２０記載の方法。
【請求項２３】
エステル交換率の増加が０．２絶対％未満である請求項２０記載の方法。
【請求項２４】
カプロラクトンの含有量の減少が０．１絶対％未満である請求項２３記載の方法。
【発明の詳細な説明】
【技術分野】
【０００１】
本発明の技術分野は高分子量ポリマーである。
【背景技術】
【０００２】
芳香族ポリエステルとカプロラクトンを含有する多くのコポリマーが当該分野においては知られており、この種のコポリマーは熱可塑性エラストマーとして多くの用途において使用されている。例えば、日本国特許公報４１１５（１９７３年２月５日発行）には、芳香族ポリエステルがポリ（エチレンテレフタレート）（ＰＥＴ）またはポリ（ブチレンテレフタレート）（ＰＢＴ）であるコポリマーが記載されている。一部のこれらのコポリマーの平均分子量は約５００〜５０００である。この平均分子量は０．３未満の極限粘度（ＩＶ）に対応する。なお、この極限粘度の値は次の文献に記載の方法に従って、フェノールとテトラクロロエタンの６０／４０（重量比）混合溶媒中で測定された値である：ウィリアム・Ｌ・ヘルゲンローターおよびチャールズ・ジェイ・ネルソン「精留されたポリ（エチレンテレフタレート）における粘度と分子量との関係」、ジャーナル・オブ・ポリマーサイエンス（１９７４年）、第１２巻、第２９０５〜２９１５頁。しかしながら、このような比較的低いＩＶを有するコポリマーは、高性能繊維を紡糸するためには一般に不十分である。
【０００３】
このような分子量は、日本国特許公報４１１５に記載のようにして芳香族ポリエステルとカプロラクトンを多官能性アシル化剤の存在下で反応させてマルチブロックコポリマーを形成させることによって、少なくともある程度は増加させることはできる。このような共重合によって、得られる生成物の分子量と極限粘度を一般に増加させることができるが、種々の欠点も存在する。例えば、このような共重合に使用する芳香族ポリエステルの極限粘度は比較的低い。従って、得られるコポリマーとマルチブロックコポリマーは比較的低い分子量と極限粘度を示すと共に、比較的短いブロック長さを有する。さらに、重合反応条件（特に反応器内の温度と滞留時間）に起因して、エステル交換率は望ましくないほど高くなる。
【０００４】
芳香族ポリエステルとカプロラクトンを含有するブロックコポリマーに関連する上記の諸問題を解消するか、少なくともこれらの問題点の大部分を軽減させるためには、タングらによる米国特許５８６９５８２号明細書に記載のような条件下で共重合をおこなってもよい。タングらによるコポリマーは、比較的高い極限粘度（ＩＶ：約０．９）を有する芳香族ポリエステルとラクトンモノマーから調製される。さらに、該共重合は、滞留時間が著しく短くなるような形態を有する反応器内でおこなわれ、また、重合過程中の溶融物はかみ合いタービュレーター（intermeshing turbulator）による連続的撹拌処理および前進式／組合せミキサーによる均一化処理に付される。しかしながら、多数の進歩的な用途や繊維に対してはより高い分子量と極限粘度が要求されている。
【０００５】
特定のポリマーに対しては、固相重合後に分子量が増加することが知られているが、既知の方法によって得られる芳香族ポリエステルとカプロラクトンを含有する固相ブロックコポリマーは分子量の増加をもたらすが、カプロラクトンの著しい消失とエステル交換率の実質的増加を併発する。例えば、ＰＥＴの固相重合に通常使用されている温度をＰＥＴ−カプロラクトンコポリマーの固相重合に採用すると、多くの著しい変化であって、しばしば望ましくない変化がもたらされる。特に、温度を約２００℃にすると、エステル化率は２倍に増加し、また、温度を約２１０〜２１５℃にすると、カプロラクトンの消失量はその全存在量の１０％まで増加するようになる。
【０００６】
当該分野においては、芳香族ポリエステルとカプロラクトンからブロックコポリマーを製造するための種々の方法と組成物が知られているが、これらの全てまたはほとんどは１もしくは複数の問題点を有している。このため、当該分野においては、この種のブロックコポリマー、特に改良された極限粘度を有するブロックコポリマーを製造するための組成物と方法が依然として要請されている。
【発明の開示】
【発明が解決しようとする課題】
【０００７】
本発明は、芳香族ポリエステルとカプロラクトンを原料とする固体状（solid-stated）ブロックコポリマーに向けられたものである。
【課題を解決するための手段】
【０００８】
本発明によれば、この種のコポリマーは、極限粘度が少なくとも２０％増加すると共に、カプロラクトンの含有量の減少率が１．２絶対％未満であり、かつエステル交換率の増加率が３．５絶対％未満になるようなプロトコールに従う固相重合によって得られる。好ましい固体状コポリマーは少なくとも０．８２の極限粘度を有する。
【発明を実施するための最良の形態】
【０００９】
本発明の１つの態様においては、該プロトコールには、コポリマーを１７５℃未満の温度（より好ましくは、１６５℃未満の温度）に加熱することが含まれる。この場合、加熱は窒素ガスの掃引下でおこなうのが好ましい。さらに、本発明によれば、特に芳香族ポリエステルがポリ（エチレンテレフタレート）を含有する場合には、カプロラクトンの含有量の減少率は０．１絶対％未満であり、エステル交換率の増加率は０．２絶対％未満である。本発明のさらに別の態様においては、この種のポリマーの極限粘度の増加率は少なくとも３５％であり、また、エステル交換率の増加率は０．６絶対％未満である。
【００１０】
本発明のさらにまた別の態様においては、好ましいコポリマー中の芳香族ポリエステルは、ポリ（エチレンテレフタレート）やポリ（ブチレンテレフタレート）のようなポリ（アルキレンテレフタレート）、ポリ（エチレンナフタレート）やポリ（ブチレンナフタレート）のようなポリ（アルキレンナフタレート）、またはポリ（シクロアルキレンナフタレート）である。
【００１１】
本発明のさらにまた別の態様においては、繊維の製造方法はブロックコポリマーを供給する工程を含む。次の工程においては、少なくとも２０％の極限粘度の増加率、１．２絶対％未満のカプロラクトンの含有量の減少率、および３．５絶対％未満のエステル交換率の増加率が達成されるようにコポリマーは固相重合され、得られる固体状コポリマーは０．８２よりも高い極限粘度を有する。さらに、次の工程においては、固相重合コポリマーは紡糸されて繊維が製造される。従って、該ブロックコポリマーからヤーンを紡糸してもよい。
【００１２】
本発明の種々の目的、特徴、態様および利点は、本発明の好ましい実施態様に関する以下の詳細な説明によって一層明確にする。
【００１３】
本発明によれば、芳香族ポリエステルとカプロラクトンとのブロックコポリマーは、ＩＶを著しく増加させると共に、カプロラクトンの含有量とエステル交換率を実質上維持するように固相重合することができる（即ち、ポリマーを固体状態に維持しながら、その分子量を増加させることができる）ことが判明した。特に驚くべきことには、本発明によれば、乾燥のために採用される条件に類似する条件がこのような固相重合に対して十分であることが判明した。
【００１４】
本発明の特に好ましい態様においては、ブロックコポリマーはポリエチレンテレフタレートとカプロラクトンから得られるブロックコポリマーであって、ＩＶが約０．７６であり、カプロラクトンの含有量が約１３．２ｗｔ％であり、またエステル交換率が約５．２％であるブロックコポリマーである。この種のブロックコポリマーは、ハニーウェル社から「セキュルス（ＳＥＣＵＲＵＳ）」（登録商標）の商品名で市販されており、該ブロックコポリマーは次のプロトコールに従って固相重合される：１５ｍｍＨｇの真空下における１２０℃での結晶化サイクルを８時間おこない、次いで窒素ガスの掃引下における１５２℃でのインキュベーションを２４時間おこなう。
【００１５】
しかしながら、ポリエチレンテレフタレートとカプロラクトンから得られるブロックコポリマーであって、ＩＶが約０．７６であり、カプロラクトンの含有量が約１３．２ｗｔ％であり、また、エステル交換率が約５．２％であるブロックコポリマーを使用してもよいが、多数のその他のコポリマーも本明細書に記載の教示内容に従って使用するのに適していることに留意すべきである。例えば、別のコポリマー中の芳香族ポリエステルはポリエチレンテレフタレートに限定される必要はなく、その他のポリ（アルキレンテレフタレート）、ポリ（アルキレンナフタレート）およびポリ（シクロアルキレンナフタレート）を含んでいてもよい。この場合、この種のポリマー中のアルキレン単位に含まれる炭素原子数は２〜１０（より好ましくは２〜６）である。さらに好ましいコポリマーは３０ｍｏｌ％未満（より好ましくは１５ｍｏｌ％未満）のカプロラクトンを含有する。
【００１６】
使用するコポリマーはブロックコポリマーであることが一般的には好ましいが、適当なコポリマー中には付加的なブロックが含まれていてもよいことに留意すべきである。従って、マルチブロックコポリマー（例えば、３個、４個またはそれよりも多くの化学的に異なるブロックを含むポリマー）を使用してもよい。さらに、ポリマーがマルチブロックコポリマーの場合には、適当なブロックの全ての妥当な組合せも利用してもよい。さらに別の態様においては、適当なコポリマーは種々の置換基および／または官能基を用いて誘導もしくは修飾してもよい。例えば、難燃性が必要な場合には、使用するポリマーは臭素基または臭素化基を含んでいてもよい。一方、ゴムに対する接着性が必要な場合には、使用するポリマーはエポキシ基を含んでいてもよい。
【００１７】
使用するコポリマーの極限粘度に関しては、本発明においては特定の極限粘度に限定されないことに留意すべきである。しかしながら、適当なコポリマーのＩＶは約０．５〜１．４（より一般的には約０．６〜１．２、最も一般的には約０．８〜１．１）の範囲にあるのが好ましい。この場合、極限粘度の値は次の文献に記載の方法に従って、フェノールとテトラクロロエタンの６０／４０（重量比）混合溶媒中で測定した値である：ウィリアム・Ｌ・ヘルゲンローターおよびチャールズ・ジェイ・ネルソン「精留されたポリ（エチレンテレフタレート）における粘度と分子量との関係」、ジャーナル・オブ・ポリマーサイエンス（１９７４年）、第１２巻、第２９０５〜２９１５頁。
【００１８】
同様に出発原料として使用するコポリマーは、約１３．２ｗｔ％以外のカプロラクトン含有量および約５．２％以外のエステル交換率を有していてもよい。個々のカプロラクトン含有量は、重合混合物中のカプロラクトン（モノマー）のモル分率および使用する重合法の重合効率によって左右される。また、エステル交換率は、コポリマーの二次加工において使用される個々の重合法（特に、温度と滞留時間）によって主として左右される。従って、適当なコポリマーはカプロラクトンを約３ｗｔ％〜約８５ｗｔ％（より好ましくは約５ｗｔ％〜約４０ｗｔ％、最も好ましくは約１０ｗｔ％〜約１５ｗｔ％）含有する。エステル交換率に関しては、比較的低いエステル交換率が一般的には好ましく、使用するエステル交換率は約０．５％〜約２５％未満である。しかしながら、本発明の特に好ましい態様においては、エステル交換率は１０％未満（最も好ましくは６％未満）である。
【００１９】
使用するコポリマーは多くの既知の方法に従って合成してもよく、特に好ましいコポリマー（芳香族ポリエステルとカプロラクトンを含有するブロックコポリマー）の合成法は、タングらの共有に係る米国特許５８６９５８２号明細書に記載されており、該明細書の記載内容は本明細書の一部を成すものである。しかしながら、本発明において使用するコポリマーを合成するためには、本明細書に記載の教示内容に従って、他の全ての既知のプロトコールも適当に使用することができる。
【００２０】
使用するコポリマーの固相重合に関しては、（i）ＩＶを少なくとも２０％増加させ、（ii）コポリマーのカプロラクトン含有量を１．２絶対％未満で減少させ、（iii）エステル交換率を３．５絶対％未満で増加させ、（iv）固相重合コポリマーが０．８２よりも高いＩＶを有するという条件が満たされる限り、多数のプロトコールが適当に使用できることに留意すべきである。
【００２１】
従って、結晶化サイクルは、１２０℃以外の温度と１５ｍｍＨｇ以外の真空度でおこなってもよい。例えば、結晶化を比較的長時間おこなう場合、または１５ｍｍＨｇよりも低い真空度を使用する場合、適当な温度は約７５℃〜９０℃以下、または９０℃〜１１９℃の範囲であってもよい。一方、エステル交換が比較的高い温度でおこる場合には、適当な温度は約１２０℃〜１４０℃またはこれよりも高温であってもよい。従って、結晶化時間は、水の除去速度が比較的速い場合には、１６時間未満（例えば、８〜１２時間またはそれ以下）であってもよい。一方、特に温度が比較的低く、真空度が比較的弱い場合には、１６時間よりも長い結晶化時間が採用される。
【００２２】
真空度に関しては、５０ｍｍＨｇよりも低い真空度（より好ましくは２０ｍｍＨｇよりも低い真空度）が一般に好ましい。しかしながら、別の態様においては、５０ｍｍＨｇ〜大気圧の圧力であってもよい。真空度が比較的弱い場合（即ち、５０ｍｍＨｇよりも高い圧力の場合）、結晶化は保護ガス雰囲気中（例えば、窒素ガス中）でおこなうのが特に好ましい。さらに結晶化サイクルは完全に省略してもよく、あるいは部分的な結晶化のみをおこなってもよい（この場合、結晶化度はＸ線回折法によって監視してもよい）。
【００２３】
本発明のさらに別の態様においては、窒素ガスの掃引下における１５２℃で２４時間のインキュベーション以外の種々の加熱工程を採用してもよい。実際上は、（i）ＩＶを少なくとも２０％増加させ、（ii）コポリマー中のカプロラクトンの含有量を１．２絶対％未満で減少させ、（iii）エステル交換率を３．５絶対％未満で増加させ、（iv）固相重合コポリマーが０．８２よりも高いＩＶを有するという条件を満たす限り、全てのその他の加熱工程（即ち、１または複数の特定の温度におけるインキュベーション）が適当に使用される。
【００２４】
例えば、比較的低いエステル交換率が特に重要な場合には、コポリマーのインキュベーションは約１３５℃〜１５０℃の間の温度もしくは１２０℃〜１３５℃の間の温度またはこれよりも低温でおこなってもよい。一方、インキュベーションの時間が２４時間よりも著しく短い場合には、コポリマーのインキュベーションは１５０℃〜１７０℃の間の温度もしくは１７０℃〜１８５℃の間の温度またはこれよりも高温でおこなってもよい。しかしながら、インキュベーションは１７５℃よりも高くない温度（より好ましくは１６５℃よりも高くない温度）でおこなうのが一般に好ましい。
【００２５】
同様に、インキュベーション時間はかなりの範囲で変化させてもよく、この時間は主としてコポリマーの種類、極限粘度の所望の増加度および許容されるエステル交換率によって左右される。従って、適当なインキュベーション時間は一般に数分間以下〜１日もしくは複数日の範囲にある。しかしながら、インキュベーション時間は約２時間〜約２４時間の範囲にするのが好ましい。さらに、コポリマーのインキュベーションは保護雰囲気（一般的には窒素ガス掃引）でおこなうのが好ましい。
【００２６】
インキュベーションは複数の温度でおこなってもよいことに留意すべきである。この場合、適当なインキュベーションには多重の温度準位と温度勾配でのインキュベーションが含まれる。例えば、目的とするインキュベーションは１６０℃で６時間のセグメントの後、１５０℃で１８時間のセグメントでおこなってもよい。あるいは、目的とするインキュベーションは、１７５℃から出発して１４５℃に至る直線状もしくは非直線状の温度勾配で２４時間のインキュベーションを含んでいてもよい。
【００２７】
本発明のさらに別の態様においては、インキュベーションは付加的な化学試薬の存在下でおこなってもよい。例えば、適当な場合には、目的とするコポリマーの調製においては、連鎖延長反応を補助するために触媒を使用してもよい。あるいは、結晶化中に除去されない水分をさらに除去するために、水分吸収剤を使用してもよい。さらに、コポリマーのインキュベーションと結晶化はコポリマーの形状または幾何学的形態に依存しないことが一般に考慮される。しかしながら、連鎖延長速度を潜在的に増加させるために、コポリマーの表面を増加させてもよいことに留意すべきである。一方、所望により、コポリマーは、表面対体積比を減少させるために、球状の形態であってもよい。
【００２８】
本発明に従って使用する固相重合プロトコールによれば、ＩＶを著しく増加させることができるが、エステル交換率の増加率はわずかであり（例えば０〜３．５絶対％、より一般的には０〜０．８絶対％、最も一般的には０〜０．２絶対％）、また、カプロラクトンの含有量の減少率もわずかである。特に、目的とするコポリマーのＩＶの増加率は少なくとも２０％である（より好ましくは少なくとも２５％、さらに好ましくは少なくとも３５％、最も好ましくは少なくとも４５％）。さらに、目的とする好ましい固相重合プロトコールによれば、コポリマー中のカプロラクトンの含有量の減少率は１．２絶対％未満であり（より好ましくは０．８絶対％未満、さらに好ましくは０．２絶対％未満、最も好ましくは０．１絶対％未満）、また、エステル交換率の増加率は３．５絶対％未満である（より好ましくは２．０絶対％未満、さらに好ましくは０．６絶対％未満、最も好ましくは０．２絶対％未満）。
【００２９】
本発明による固体重合コポリマーからチップを形成させてもよい。形成されるチップは、モノフィラメントを含む繊維、フィルム、スパン結合不連続繊維、成形部品および押出異形材の製造に使用してもよい。
【００３０】
さらに、目的とする固体状ブロックコポリマーから調製される繊維からヤーンを製造してもよい。従って、繊維の製造法は、芳香族ポリエステルとカプロラクトンを含有するブロックコポリマーを供給する工程を含む。次の工程においては、コポリマーを、（i）ＩＶを少なくとも２０％増加し、（ii）カプロラクトンの含有量が１．２絶対％未満で減少し、（iii）エステル交換率が３．５絶対％未満で増加するという条件が満たされるのに十分な温度で固相重合され、得られる固相重合コポリマーは０．８２を越える極限粘度を有する。さらに次の工程においては、固相重合コポリマーは紡糸される。
【００３１】
本発明による組成物は、既知の紡糸法を用いて繊維へ紡糸してもよい。得られるヤーンは次に例示するような多数の工業用繊維の用途において使用してもよい：ウェッビング、織物、安全ベルト、パラシュートのハーネスとライン、ショルダーハーネス、貨物ハンドリング、安全ネット、トランポリン、高所作業者用ハーネス、軍事航空機用アレスターテープ（arrestor tape）、スキートウライン（ski tow line）、およびロープと綱の用途（ヨット用綱と油井やぐら用綱を含む）。
【実施例】
【００３２】
以下の実施例は本発明の種々の態様を例示的に説明するものである。特に、以下の実施例は、ポリ（エチレンテレフタレート）とカプロラクトンを含有するブロックコポリマーに基づくものである。その他の適当なコポリマーの中には、市販のコポリマー「セキュルス」（登録商標）が含まれる。
【００３３】
ＩＶは次の文献に記載のプロトコールに従って測定した：ウィリアム・Ｌ・ヘルゲンローターおよびチャールズ・ジェイ・ネルソン「精留されたポリ（エチレンテレフタレート）における粘度と分子量との関係」、ジャーナル・オブ・ポリマーサイエンス（１９７４年）、第１２巻、第２９０５〜２９１５頁。ＣＯＯＨの含有量、エステル交換率（％ＴＥ）およびカプロラクトンの含有量（％ＣＬ）は、タングらによる米国特許５８６９５８２号明細書に記載のプロトコールに従ってＮＭＲを用いて測定した。以下の表１および表２において、「ＩＶ」はｄｌ／ｇで示し、「ＣＯＯＨ」はｍｅｑ／ｋｇで示し、「％ＴＥ」はエステル交換率（％）で示し、「％ＣＬ」はカプロラクトンの含有量（％）で示し、いずれの値も絶対値で表示する。特に言及しない限り、固相重合条件は、表１および表２に記載の特定の温度とインキュベーション時間で示す。
【００３４】
【表１】
2005509055.tif 000002
【００３５】
【表２】
2005509055.tif 000003
【００３６】
表２から明らかなように、固相重合温度がより高くなると、一般にＩＶは増加する傾向があるが、一般的にはエステル交換率の著しい増加とカプロラクトンの減少がもたらされる。
【００３７】
高分子量ポリマーとその製造法の特定の態様と用途について本明細書に開示した。しかしながら、当業者には明らかなように、本発明概念を逸脱することなく、前述の態様以外にも多くのその他の改変が可能であることに留意すべきである。従って、本発明は、特許請求の範囲に記載の技術的思想の範囲内においては特に限定されるものではない。さらに、明細書と特許請求の範囲の解釈に際しては、全ての用語は文脈に対応する最も広義に解釈されるべきである。特に、「含有する」および「含む」という用語は要素、成分または工程に関して非除外的に解釈すべきであって、このことは、言及される要素、成分または工程が存在するかもしくは利用されてもよいことを示すか、または特に言及されていないその他の要素、成分または工程と組み合わせてもよいことを示す。
【国際調査報告】
2005509055.tif 000004
2005509055.tif 000005